ГЛАЗУРЬ ДЛЯ ИЗРАЗЦОВ
TILE GLASE

Изобретение относится к области технологии силикатов и касается составов глазурей, которые могут быть использованы в производстве изразцов, облицовочной плитки.
Известна глазурь для изразцов, включающая, вес.ч.: свинцовый глет 6; песок кварцевый 1; каолин 2; окись меди 1 [1].
Задача изобретения состоит в повышении термостойкости глазури для изразцов.
Технический результат достигается тем, что глазурь дня изразцов, включающая свинцовый глет, песок кварцевый, каолин, окись меди, дополнительно содержит буру и концентрат двуокиси церия при следующем соотношении компонентов, вес.ч.: свинцовый глет 1-1,2; песок кварцевый 3-4; каолин 2-2,2; окись меди 1-1,2; бура 0,2-0,4; концентрат двуокиси церия 0,1-0,2.
Составы глазури приведены в таблице.
Таблица
Компоненты
Составы, вес.ч
1
2
свинцовый глет
1
1,2
песок кварцевый
3
4
каолин
2
2,2
окись меди
1,2
1
бура
0,2
0,4
концентрат двуокиси церия
0,1
0,2
термостойкость глазури, циклы
~6
~6
Глазурь получают следующим образом.
2
2
3
3
2
3
2
3
Берут, например, 10 кг свинцового глета, 30 кг песка кварцевого (промытого и высушенного), 20 кг каолина, 12 кг окиси меди, 2 кг буры, 1 кг концентрата двуокиси церия (содержит CeO 95,5 мас.%, а также примеси FeO, PrO, NdO, LaO). Компоненты подвергают помолу до полного прохождения через сетку 0056. Подготавливают глазурную суспензию с влажностью 45-47%. Суспензию наносят в виде тонкого слоя на поверхность отформованных и высушенных изразцов и обжигают при температуре 900-1000°С.
Источники информации
1. Гехт Г. Керамика. - Л.-М.: Главная редакция химической литературы, 1938. - С.249.